(57)【要約】  本発明は、難燃性複合材料、難燃性を有する被覆を有する発泡ポリマーの複合材料を製造する方法、および又そのような複合材料の使用に関する。本発明による方法は、ｉ）発泡ポリマーのビーズを提供する段階；ｉｉ）被覆剤を段階ｉ）のビーズに塗布する段階；およびｉｉｉ）こうして被覆されたビーズを前記複合材料に造形する段階を含む。【特許請求の範囲】
【請求項１】
難燃性複合材料を製造する方法であり、
ｉ）発泡ポリマーのビーズを提供する段階；
ｉｉ）段階ｉ）のビーズ上に被覆剤を塗布する段階；および
ｉｉｉ）こうして被覆されたビーズを前記複合材料に造形する段階；
を含む、方法。
【請求項２】
段階ｉｉｉ）が、プレス中で実施される、請求項１に記載の方法。
【請求項３】
段階ｉｉｉ）が、キャスティング法として実施される、請求項１に記載の方法。
【請求項４】
段階ｉｉ）が、流動床中で実施され、被覆剤をビーズ上にスプレー塗布し、気流をビーズの床を通して流す、請求項１に記載の方法。
【請求項５】
段階ｉｉ）が、攪拌床中で実施され、被覆剤をビーズ上にスプレー塗布する、請求項１に記載の方法。
【請求項６】
段階ｉｉ）が、例えばリボンブレンダーなどのミキサー中で実施され、被覆剤をビーズ上にスプレー塗布する、請求項１に記載の方法。
【請求項７】
段階ｉｉｉ）が、ｉｖ）被覆ビーズをプレス中に移送する段階、ｖ）前記プレス中にある被覆ビーズに蒸気を当てる段階、およびｖｉ）複合材料をプレスから放出する段階、を更に含む、請求項２に記載の方法。
【請求項８】
発泡ポリマーが、ＰＵＲ、ＰＥＴ、ＥＰＰ、ＥＰＥ、発泡ポリビニルアリーレンまたはそれらの組み合わせから選択される、請求項１から７のいずれか一項に記載の方法。
【請求項９】
被覆剤が、
（ａ）アルミノケイ酸塩を５重量％から４０重量％、好ましくは１０重量％から２５重量％；
（ｂ）フィルムの完全無欠性強化有機液体を０重量％から１０重量％、好ましくは０．３重量％から５重量％；ならびに
バランス量の水および１つ以上の任意選択の他の成分；
を含む水性ゲル形成組成物である、請求項１から８のいずれか一項に記載の方法。
【請求項１０】
有機液体が、少なくとも１１０℃の沸点、好ましくは少なくとも１３０℃の沸点を有する、請求項９に記載の方法。
【請求項１１】
有機液体が、実質的に水不混和性である、請求項９から１０のいずれか一項に記載の方法。
【請求項１２】
有機液体が、アルカリ条件下で安定であるものの１つである、請求項９から１１のいずれか一項に記載の方法。
【請求項１３】
有機液体が、２５℃の温度において５０００ｍＰａ．ｓ未満の粘度、好ましくは２０００ｍＰａ．ｓ未満の粘度を有するものの１つである、請求項９から１２のいずれか一項に記載の方法。
【請求項１４】
有機液体が、多価アルコール、鉱油、液体パラフィン油、グリコールエーテル、シリコーン油およびそれらの混合物から選択される液体である、請求項９から１３のいずれか一項に記載の方法。
【請求項１５】
組成物が、表面への被覆剤として塗布される場合に、フィルムの完全無欠性の保全の助けとなるための少なくとも１つの金属または金属酸化物を更に含む、請求項９から１４のいずれか一項に記載の方法。
【請求項１６】
金属酸化物が、両性酸化物である、請求項１５に記載の方法。
【請求項１７】
金属酸化物が、酸性酸化物である、請求項１５に記載の方法。
【請求項１８】
金属酸化物が、酸化亜鉛、酸化ケイ素、酸化アルミニウム、酸化ホウ素、酸化スズ、酸化ガリウム、酸化ゲルマニウムおよびこれらの酸化物の２つ以上の混合物から選択される、請求項１５に記載の方法。
【請求項１９】
金属またはその金属酸化物が、組成物全体の重量の１０重量％までを、好ましくは５重量％までを構成する、請求項１５から１８のいずれか一項に記載の方法。
【請求項２０】
金属またはその金属酸化物が粒子の形態である、請求項１５から１９のいずれか一項に記載の方法。
【請求項２１】
アルミノケイ酸塩が、３から３０の、通常１５までの、好ましくは１０までのＳｉ：Ａｌモル比を有する、請求項９から２０のいずれか一項に記載の方法。
【請求項２２】
被覆剤が、金属アルミン酸塩および金属ケイ酸塩、ならびに適切であれば、多価アルコール、鉱油、液体パラフィン油、グリコールエーテル、シリコーン油およびそれらの混合物を含む群から選択される１つの有機液体の溶液である、請求項９から２１のいずれかに記載の方法。
【請求項２３】
被覆剤が、
（ｉ）水および金属アルミン酸塩；
（ｉｉ）水および金属ケイ酸塩；ならびに適切であれば、
（ｉｉｉ）前記有機液体；
を含む前駆体系である、請求項９から２２のいずれか一項に記載の方法。
【請求項２４】
発泡ポリマーが、５から５００ｋｇ／ｍ３の密度を有する、請求項９から２３のいずれかに記載の方法。
【請求項２５】
被覆剤を含む発泡ポリマーが、乾燥被覆基準で１０から１０００ｋｇ／ｍ３の密度を有する、請求項９から２３のいずれかに記載の方法。
【請求項２６】
難燃性を有する被覆を有する発泡ポリマーの複合材料であり、
被覆剤が、アルミノケイ酸塩組成物および１つ以上の任意選択のその他の成分を含む水性ゲル形成組成物を用いて製造されることを特徴とする、複合材料。
【請求項２７】
水性ゲル形成組成物が、フィルムの完全無欠性強化有機液体を更に含む、請求項２６に記載の複合材料。
【請求項２８】
アルミノケイ酸塩組成物が、乾燥被覆基準で４５重量％から９０重量％である、請求項２６から２７に記載の複合材料。
【請求項２９】
アルミノケイ酸塩組成物が、乾燥被覆基準で５０重量％から８５重量％である、請求項２８に記載の複合材料。
【請求項３０】
乾燥被覆の含水率が、４０重量％以下、好ましくは３５重量％以下、およびより好ましくは２０重量％以下である、請求項２８から２９のいずれか一項に記載の複合材料。
【請求項３１】
乾燥被覆が、１６重量％以下の含水率を有する、請求項３０に記載の複合材料。
【請求項３２】
被覆が、少なくとも１つの金属または金属酸化物を、乾燥被覆の重量の１６重量％まで、好ましくは８重量％までの量において更に含む、請求項２６から３１のいずれか一項に記載の複合材料。
【請求項３３】
有機液体が、乾燥被覆の重量の１６重量％までを含む、請求項２７から３２のいずれか一項に記載の複合材料。
【請求項３４】
アルミノケイ酸塩が、３から３０の、通常１５までの、好ましくは１０までのＳｉ：Ａｌモル比を有する、請求項２６から３４のいずれか一項に記載の複合材料。
【請求項３５】
建設材料としての、請求項２６から３４のいずれか一項に記載の複合材料の使用。
【請求項３６】
ビルディング中の請求項３５に記載の使用。
【請求項３７】
断熱材としての、請求項２６から３４のいずれか一項に記載の複合材料の使用。
【請求項３８】
ビルディング中の請求項３７に記載の使用。
【請求項３９】
建設材料が、パネル、ドア、シート材、天井およびタイルの群から選択される、請求項３５から３６に記載の使用。
【請求項４０】
梱包用の建設材料としての請求項２６から３４のいずれか一項に記載の複合材料の使用。
【発明の詳細な説明】
【技術分野】
【０００１】
本発明は、難燃性複合材料の製造方法、難燃性を有する被覆を有する発泡ポリマーの複合材料に関し、このような複合材料の使用にも関する。
【背景技術】
【０００２】
ＵＳ５４６２６９９は、とりわけ建築材料への、シリケート、水および界面活性剤を含む組成物への適用のための難燃性組成物に関する。
【０００３】
発泡ポリマー上に塗布するための難燃性被覆剤を製造するための他の経路は、例えば、
ケイ酸ナトリウム＋エステル（例えば、ジアセチンまたはトリアセチン）
ケイ酸ナトリウム＋トリポリリン酸アルミニウム
ケイ酸ナトリウム＋リン酸カルシウム
ケイ酸ナトリウム＋硫酸アルミニウム
である。
【０００４】
発泡ポリスチレンなどの建築用断熱材用にシリケート系難燃性組成物を用いることに伴う問題は、必要になるまで、このような材料がしばしば、建築現場に納品された後、天候の悪条件に曝されたまま放置されることである。そのような材料を湿度から保護するための予防策を取らない限り、上記のような曝露により、シリケート系組成物の機械的特性および難燃性の重大な損失をもたらし得る。
【０００５】
可溶性シリケートは、粘着剤、被覆剤および結合剤として広く用いられている。それらの本来の溶解性は、それらが用いられる用途の多くにおいて利点である一方、例えば耐水性、構造の無欠性および強度が必須であると見られるような用途の場合は問題となる。
【０００６】
例えば金属（カルシウムおよびマグネシウムなど）の塩を添加するなどの、上記したような種類の組成物中のシリケートの溶解性を最小限にするための著しい尽力がなされた。しかしながら、そのような塩を添加すると、連続した網目状構造を有する生成物というよりむしろ沈殿形態となりがちである。沈殿反応中に生成する可溶性塩は、組成物を用いたフィルムの物理的完全無欠性、従って最終的には得られる生成物の強度に対して有害である。
【０００７】
このような要因は、シリケートを、例えば難燃性被覆剤組成物の製造に用いることの妨げとなる。難燃性被覆剤組成物は、例えばビル構造に組み込む前または組み込んだ後の可燃性建築材料への応用などの建設およびビルメンテナンス業界における幅広い用途がある。可燃性材料の例としては、例えば発泡ポリスチレンまたは発泡ウレタンのプラスチックおよびそのようなプラスチックを含む複合材料などのポリマータイル張りおよびシート材料がある。木材、木材チップおよび紙系の材料は、そのような被覆剤の塗布により利益を得ることもできる。難燃性被覆剤組成物の分類に含まれるのは、部分的には熱または火に曝されたとき膨潤することによる保護作用を発揮するいわゆる膨張性被覆である。
【０００８】
いくつかの場合、可燃性材料は、難燃性被覆剤を予め塗布された形で販売されている。例えば、Ｓａｆｅ  Ｃｏａｔ  Ｅ８４（登録商標）として知られる膨張性の難燃性被覆剤は、販売前に発泡ポリスチレン／ポリウレタン発泡物品に予め塗布されている。
【発明の開示】
【０００９】
我々はこの度、水性被膜を有する改良された複合材料がシリケートから、上記の溶解性の問題に顕著に対抗し、それにより本発明による組成物を難燃性組成物としての使用に適合するようにするような方法において製造され得ることを見出した。
【００１０】
本発明の組成物の更なる利点は、必要ならばハロゲン含有化合物を実質的に含まない難燃性系を調製するために用い得ることである。ハロゲン含有化合物は、それらの潜在的な環境的観点から、望ましくない。
【００１１】
従って、本発明の第１の態様は、
ｉ）発泡ポリマーのビーズを提供する段階；
ｉｉ）段階ｉ）のビーズ上に被覆剤を塗布する段階；および
ｉｉｉ）そうして被覆されたビーズを難燃性複合材料に造形する段階；
を含む、前記難燃性複合材料を製造する方法を提供する。
【００１２】
本発明方法の好ましい実施形態によれば、段階ｉｉｉ）は、プレス中で実施される。一般に段階ｉｉｉ）はキャスティング法として実施される。もう１つの実施形態において、段階ｉｉ）は、流動床中で実施され、その場合被覆剤をビーズ上にスプレー塗布し、気流を、ビーズの床を通して流す。段階ｉｉ）を攪拌床中で実施すること（この場合、被覆剤をビーズ上にスプレー塗布する）、または例えばリボンブレンダーなどのミキサー中で実施すること（この場合、被覆剤をビーズ上にスプレー塗布する。）が、更に好ましい。段階ｉｉｉ）を、ｉｖ）被覆ビーズをプレス中に移送する段階、ｖ）前記プレス中にある被覆ビーズに蒸気を当てる段階、およびｖｉ）複合材料をプレスから放出する段階、で置き換えることも更に可能である。
【００１３】
発泡ポリマーは、ＰＵＲ、ＰＥＴ、ＥＰＰ、ＥＰＥ、発泡ポリビニルアリーレンまたはそれらの組み合わせから選択される。その密度が好ましくは５から５００ｋｇ／ｍ３の範囲内にある一方、発泡ポリマー＋被覆の密度は、乾燥被覆基準で１０から１０００ｋｇ／ｍ３の範囲内にある。
【００１４】
本発明のもう１つの態様は、被覆剤、即ちアルミノケイ酸塩、および適切であれば有機液体（この有機液体は、組成物を被覆剤として発泡ポリマーの表面に塗布しその後乾燥させることにより形成されるフィルムの完全無欠性を強化する。）を含む水性ゲル形成組成物を用いる難燃性複合材料の製造方法を提供する。
【００１５】
本発明のもう１つの態様において、本発明の方法において用いられる水性ゲル形成組成物は、
（ａ）アルミノケイ酸塩の５％から４０％、好ましくは５％から３０％、
（ｂ）１１０℃超の沸点を有する有機液体の０．１％から１０％、
を含む。
【００１６】
本明細書中の沸点は、標準大気圧において測定される。
【００１７】
「水性」は、水および任意選択の１つ以上の他の成分が組成物のバランスとなることを意味する。一般に本発明の組成物は、水の少なくとも２０重量％、好ましくは少なくとも３０重量％、より好ましくは少なくとも４０重量％を含む。
【００１８】
本明細書中において、用語「ゲル」は、連続する液体相（この場合、主に水）を包囲する連続する固体骨格（この場合、アルミノケイ酸塩に基づく）を含む物質を指す（例えば、「Ｓｏｌ−Ｇｅｌ  Ｓｃｉｅｎｃｅ」、Ａｃａｄｅｍｉｃ  Ｐｒｅｓｓ  Ｉｎｃ．出版の「Ｔｈｅ  Ｐｈｙｓｉｃｓ  ａｎｄ  Ｃｈｅｍｉｓｔｒｙ  ｏｆ  Ｓｏｌ−Ｇｅｌ  Ｐｒｏｃｅｓｓｉｎｇ」（Ｃ．Ｊ．ＢｒｉｎｋｅｒおよびＧ．Ｗ．Ｓｃｈｅｅｒ）参照）。
【００１９】
これらの材料は又、共ゲルまたはコアゲルとも称され得る。固体は、最初は分散した不連続固体粒子（ゾル）の形態であり得るが、これらの個々の粒子は合体して連続した固体網目構造を形成する。本発明の組成物は、最初は、ゾルの形態であり時間とともにゲルに変換する。
【００２０】
前記有機液体の非存在下において、乾燥の程度が高ければ高いほど、アルミノケイ酸塩組成物を用いて製造されるフィルム被膜は比較的短時間で弱い粉末状の被膜に、よりなり易いことを、我々は見出した。しかしながら、有機液体が存在する場合、その強度および非粉末性の点における被膜の完全無欠性が著しく改善される。
【００２１】
有機液体は、好ましくは実質的に水不混和性のものである。通常、不混和性の程度は、２５℃において有機液体が水中に約１０重量％未満（好ましくは、約５重量％未満）の程度まで溶解する、または水が有機液体中に約１０重量％未満（好ましくは、約５重量％未満）の程度まで溶解するというような程度のものである。
【００２２】
本発明中で用いられるようなアルミノケイ酸塩は一般に、ゾル−ゲル法により形成され、前駆体液体を混合してアルミノケイ酸塩を使用の時点で形成するようにすることにより、インサイチュでの効果を奏するようにし得る。本発明は、被覆を有する発泡ポリマーのビーズを含む難燃性複合材料の製造方法、発泡ポリマーのビーズを含む複合材料、ならびに建設材料および断熱材としてのそれらの使用に限定される。本発明は、アルミノケイ酸塩を含む組成物、それら組成物およびそれら組成物のための前駆体系の製造方法、ならびにそれら前駆体系の応用系までは拡大しない。しかしながら、本発明の第１態様による方法における発泡ポリマーへの塗布のための被覆剤組成物を形成するための前駆体系は、
（ｉ）水および金属アルミン酸塩；
（ｉｉ）水および金属ケイ酸塩；ならびに適切であれば
（ｉｉｉ）前記有機液体
を含み得る。
【００２３】
ゾル−ゲルは基本的には、最初は液体として形成されるが続いてゲルを形成し、最終的には固化する反応生成物である。
【００２４】
有機液体の少なくとも一部は、成分（ｉ）および／または成分（ｉｉ）中に組み込まれ得る。代替的に、有機液体は、最初は成分（ｉ）および（ｉｉ）の両方から全く分離され得る。
【００２５】
上述したような前駆体系から被覆剤組成物を形成するための、およびそのようにして形成された被覆剤組成物を発泡ポリマー基材に塗布するための応用系は、成分（ｉ）、（ｉｉ）および（ｉｉｉ）を混合するための手段、ならびに基材を、得られる混合物で効果的に被覆するための塗布手段を含み得る。
【００２６】
本発明のもう１つの態様は、難燃性を有する被覆を有する発泡ポリマーの複合材料を提供し、該被覆は、アルミノケイ酸塩組成物および１つ以上の任意選択のその他の成分を含む水性ゲル形成組成物を用いて製造される。
【００２７】
前記水性ゲル形成組成物は好ましくは、フィルムの完全無欠性を強化する有機液体を含む。一般にアルミノケイ酸塩組成物は、乾燥被覆基準で４５重量％から９０重量％である。なかでもアルミノケイ酸塩組成物は、好ましくは、乾燥被覆基準で５０重量％から８５重量％である。乾燥被覆の含水率は、４０重量％以下、好ましくは３０％重量以下およびより好ましくは２０重量％以下、特に１６重量％以下である。被覆は更に、少なくとも１つの金属または金属酸化物を、乾燥被覆の１６重量％までの、好ましくは８重量％までの量で含む。その中で、有機液体は、乾燥被覆の１６重量％までを含む。一般にアルミノケイ酸塩は、３から３０の、通常１５までの、好ましくは１０までのＳｉ：Ａｌモル比を有する。
【００２８】
発泡ポリマーに塗布するための被覆剤組成物は、下記成分：
（ｉ）水および金属アルミン酸塩；
（ｉｉ）水および金属ケイ酸塩；ならびに適切であれば、
（ｉｉｉ）前記有機液体
の混合物を含み得る。
【００２９】
本発明の更なる態様は、本発明による複合材料の、特にビルディング中の建築材料並びに特にビルディング中の断熱材としての使用を提供する。建築要素は、パネル、ドア、シート材料、天井およびタイルの群から選択される。本発明の複合材料のもう１つの応用は、梱包用の建築材料としての応用である。
【００３０】
上述したような組成物から形成される被覆は、溶液全体に広がる結合分子の網目状構造中に存在するアルミノケイ酸塩によりおよび前記有機液体の存在により、従来のシリケート系と比べて優れた物理的完全無欠性および長期安定性を発揮する。
【００３１】
一般に、発泡ポリマーに塗布する前の組成物は、アルミノケイ酸塩の少なくとも５重量％、および前記有機液体の０から１０重量％を含む。
【００３２】
本発明による方法において発泡ポリマーへの被覆剤として用いられる組成物の好ましい分類は、
（ａ）アルミノケイ酸塩の５重量％から４０重量％、好ましくは５重量％から３０重量％、およびより好ましくは１０重量％から２５重量％；
（ｂ）有機液体の０重量％から１０重量％、好ましくは０．００１重量％から１０重量％、より好ましくは０．１重量％から１０重量％、最も好ましくは０．３重量％から５重量％；および
（ｃ）残量の水および１つ以上の任意選択の他の成分；
を含むものから成る。
【００３３】
１つ以上の任意選択のその他の成分は、本発明のいずれかの態様により、例えばいずれかの分類または各分類について組成物重量の０．０１重量％から２重量％などの０．００１重量％から５重量％の量において組成物中に有利に組み込まれ得、例えば次の分類：
（ｉ）好ましくは陰イオン、非イオン、両性および双性イオン界面活性剤ならびにそれらの混合物から選択される１つ以上の界面活性剤であり、例えばアルカリ−カプリバンホ（ｃａｐｒｙｂａｍｐｈｏ）プロピオン酸塩などのシリケート溶液および／またはアルミネート溶液と相溶性であることが知られているもの；
（ｉｉ）１つ以上のホスホネートおよび／またはホスホン酸であり、例えばトリ−フェニルホスフェートおよびニトリル−トリ（ｎｉｔｒｉｌｏｔｒｉｃ）（メチレン）三リン酸など；
（ｉｉｉ）１つ以上のプロトン緩徐放出性無機塩であり、例えばリン酸二水素アルミニウムなど；
（ｉｖ）１つ以上の金属イオン封鎖剤であり、例えば「Ｄｅｑｕｅｓｔ」の商品名で販売されているものなどの、例えばＥＤＴＡまたはホスホネート型のものなど；
（ｖ）１つ以上のイソシアネートであり、メチレンジイソシアネートなど；
のいずれかから選択され得る。
【００３４】
そのような組成物中の水分量は、組成物全体の重量の好ましくは６０重量％から９５重量％、より好ましくは７０重量％から９０重量％である。
【００３５】
アルミノケイ酸塩は一般に非晶質であり、物質の粉末Ｘ線回折スペクトル中にシャープなピークが存在しないことにより判定され得る。組成物中のモル比Ｓｉ：Ａｌは、通常３から３０、好ましくは４から１５、およびより好ましくは５から１０である。これに関連して、モル比Ｓｉ：Ａｌという表現は、組成物の調製に用いる、シリケート中のケイ素の量（モル数）およびアルミネート中のアルミニウムの量（モル数）に基づく。アルミノケイ酸塩は通常、ゾル−ゲル法により、好ましくは使用時点での前駆体成分の混合によりインサイチュで形成される。
【００３６】
組成物は、好ましくは金属または金属酸化物をも含み、それにより組成物のフィルム形成特性の保全、特に貯蔵時のフィルムの完全無欠性の助けとなる。金属または金属酸化物は通常、特定の形態であり水にはやや溶けにくい。金属または金属酸化物の容積平均粒子径は、５０μｍ以下が適している。好ましくは、金属または金属酸化物粒子の１容量％未満が２００μｍを超える。両性または酸性酸化物が、通常この目的のために採用される。
【００３７】
例えば、金属酸化物は、例えば、酸化亜鉛、酸化ケイ素、酸化アルミニウム、酸化ホウ素、酸化スズ、酸化ガリウム、酸化ゲルマニウムおよびこれらの酸化物の２つ以上の混合物から選択され得る。金属を酸化物の形態で導入する代わりに、金属酸化物は、金属それ自体を組成物に添加する結果としてインサイチュで代替的に形成され得る。理論に拘束されるつもりはないが、酸化亜鉛またはその他の酸化物は、いずれかの残留シリケートと反応して、被覆することによりまたはそうでなければ組成物を発泡ポリマーに塗布することにより形成されるフィルムの溶解性を低減すると考えられる。
【００３８】
好ましくは又、金属酸化物または金属の量は、組成物全体の重量の１０重量％まで、好ましくは０．３重量％から５重量％（例えば、０．３重量％から３重量％）である。
【００３９】
組成物は好ましくは、有機液体の重量の０重量％から１０重量％、好ましくは０．３重量％から５重量％（例えば、０．３重量％から４重量％）を含む。
【００４０】
好ましくは、組成物は、少なくとも１１０℃の、通常少なくとも１３０℃のおよび通常５００℃までの沸点（大気圧において）を有する。
【００４１】
有機液体は、望ましくは、アルカリ条件下で安定である、および酸化、熱および光に対しても安定であるものである。
【００４２】
有機液体は一般に、２５℃の温度で２３ｓｅｃ−１のせん断速度で測定して５０００ｍＰａ．ｓ未満の、好ましくは２０００ｍＰａ．ｓ．未満の（例えば、１０００ｍＰａ．ｓ未満の）粘度を有するものである。
【００４３】
有機液体は、多価アルコール、鉱油、液体パラフィン油、グリコールエーテル、シリコーン油およびそれらの混合物から選択される１つ以上の実質的に水不混和性の有機溶媒を含み得る。それらの内、シリコーン油が特に好ましい。
【００４４】
組成物およびそれのための前駆体系に用いるのに適したシリコーン油は、通常、一般式（Ｉ）：
【００４５】
【化１】
2009502563.tif 000002
（式中、ｎは、ポリマー中の繰り返し単位の数であり、２から、例えば１０から、１，０００，０００まで、より好ましくは３０から、例えば５０から、５００，０００までである；Ｒ１は、水素またはメチル基から選択され得る；Ｒ２は、水素またはＳｉＲ５（式中、Ｒ５は、水素、ヒドロキシルまたはメチルのいずれかであり得る。）から選択され得る；およびＲ３およびＲ４は、Ｃ１からＣ１２の直鎖または分岐鎖の、飽和または不飽和のアルキル、アルケニルまたはフェニル部分から、または上記式（Ｉ）の単位から、または置換アルキルまたは置換フェニル部分（置換基は、ハロゲン、アミノ基、硫酸基、スルホン酸基、カルボキシ基、ヒドロキシ基またはニトロ基であり得る。）から独立して選択され得る。）
を有するオルガノシロキサンである。
【００４６】
例えば、組成物（この組成物は、使用時に前駆体系から場合により調製され得る。）は、スプレーガン（場合により空気またはガスで圧をかけて）、ローラー系またはブラシ系により発泡ポリマーに塗布され得る。代替的に、処理される発泡ポリマーは、被覆剤組成物を適した容器、例えば流動床、攪拌床またはリボンブレンダーのようなミキサーに入れ、その中に浸漬させて被覆または含浸され得る。
【００４７】
難燃剤として用いられる組成物は、膨張すなわち発泡ポリマーを含むものに対して特に適している。最も好ましくは、そのポリマーは、室温で有機液体（存在する場合）に実質的に不溶である（即ち、液体成分は、この要件を念頭において選択される。）ものである。
【００４８】
好ましくは、得られる硬化または乾燥組成物フィルム（即ち、被覆）の含水率は、４０重量％以下、より好ましくは３５重量％以下、さらにより好ましくは２０重量％以下、最も好ましくは１７％重量以下である。
【００４９】
本発明の組成物から得られるフィルムの特性は、組成物を、その含水率を２０重量％超過に保ちながら５０℃以上の温度に少なくとも３０分間維持することにより改善され得る。
【００５０】
加えて、フィルムの特性（疎水性、または潤滑性など）は、フィルム上に低融点ワックス（例えば、微粉状ポリエチレンワックス（酸化されたまたは非酸化の低分子量ポリエチレンポリマーであり、その低分子量のためにワックス様の物性を有する）など）またはステアレート（グリコールステアレート（例えば、グリコールトリステアレート）など）または金属のステアリン酸塩（例えば、ステアリン酸Ｚｎ、Ｃａ、Ｎａ、Ｍｇ）または１つ以上のワックスおよび１つ以上のステアレートとの組み合わせを塗布することにより強化され得る。好ましくは、このワックス、ステアレートまたはそれらの混合物は、好ましくは６０℃から１５０℃の、より好ましくは８０℃から１３５℃の、および最も好ましくは９０℃から１３０℃の融点を有する必要がある。例えば１２０から１３０℃の融点を有するステアリン酸亜鉛は、フィルム上に塗布して滑剤として作用させ、それによりポリマー材料に適用する場合の被覆フィルムの更なる加工を容易にし得る。
【００５１】
好ましい被覆は、２５％以下の、通常２０％以下の、好ましくは１５％以下の、およびより好ましくは１０％以下の長期溶解度を有する（溶解度は、以下で規定する耐水性／溶解度法（フィルムを８０℃で含水率約１７％まで電気炉乾燥した後、約２２℃の温度で７日間水中に浸漬する方法）により測定される。）。
【００５２】
ここで本発明を、以下の限定的でない実施例により、より詳細に説明する。
【実施例１】
【００５３】
モル比Ｓｉ／Ａｌ＝８．５を有するアルミノケイ酸塩ゾル−ゲルの調製（比較）
ケイ酸ナトリウム溶液（８．６％  Ｎａ２Ｏ、２９％  ＳｉＯ２、残量水）５０ｇを、直接プラスチックビーカー中に量り取った。ケイ酸塩溶液を、激しく攪拌した。ケイ酸塩溶液を激しく攪拌しながら、その中にアルミン酸ナトリウム溶液（２．６％  Ｎａ２Ｏ、３．６％  Ａｌ２Ｏ３）の４０ｇを３から４分かけて滴下した。混合を更に１０から２０秒行った後、攪拌を停止した。
【００５４】
得られた透明のアルミノケイ酸塩ゾルの約２５ｇを正確に量り取り、予め重量を量った平坦円形（直径約１０ｃｍ）プラスチック皿上に注いだ。アルミノケイ酸塩ゾルを、約５分間静置してゲル網目状構造を形成した。前記段階の全てを、室温条件（約２２℃）下で実施した。被覆された皿を、８０℃の電気炉中に２４時間置き、プラスチックおよび乾燥した内容物の重量を量った。形成された乾燥アルミノケイ酸塩は、約１ｍｍ厚を有する連続した強固な円形シートであり、その固形分量は、７４重量％であった（即ち、含水率は２６重量％）。
【実施例２】
【００５５】
（比較）
実施例１の実験を、アルミン酸塩溶液を加えず、その代わりに純水の３７．５ｇを加えて繰り返した。得られたフィルム（ケイ酸塩のみ含有）を、２６重量％の最終含水率まで乾燥した。
【００５６】
耐水性／溶解度
耐水性／溶解度を試験するため、以下の手順を採用する。
【００５７】
最初に、乾燥フィルムを、大きな（直径約２ｃｍ）断片に切断する。断片の２．０ｇを、ｓｔｅｒｅｌｉｎジャー中に入れ、水の２８ｇを、添加する。断片を完全に水没させ、周囲温度（約２２℃）で２４時間放置する。溶液中の溶解量を分析し（滴定法および重量法を用いる）、２４時間浸漬後の断片の溶解度を、下記式：
溶液中の溶解量×１００／２．０
を用いて測定する。
【００５８】
この手順を実施例１で得られたフィルムおよび実施例２で得られたフィルムに適用して、下記の溶解度結果を得た。
【００５９】
溶解度（％）
実施例１        ５
実施例２      １００
これらの結果は、ゾル−ゲル過程を通してアルミノケイ酸塩フィルムを形成すれば、初期的に強靭、強固なフィルムが得られるのみならず、製造されたフィルムの耐水性が著しく強化されることを明らかに示している。
【００６０】
上記の結果は、２６重量％の含水率まで乾燥させたフィルムに関するものである。本明細書中の別の箇所では、乾燥および浸漬の程度を特定されるように変動させ得ることを除き同じ手法を採用する。
【実施例３】
【００６１】
有機液体の効果
実施例１で形成したフィルムは強靭および透明であった。しかしながら、そのようなフィルムを２４時間を超えて電気炉乾燥すると、徐々に白変部を形成し始め、７２時間以内に脆弱で白色の鱗状／粉末状材質に変化した。
【００６２】
２４時間を超えて乾燥させたアルミノケイ酸塩の完全無欠性を強化するために、有機液体の少量を、実施例１のシリケート溶液に添加した。例えば５０ｍＰａ．ｓの粘度を有するシリコーン油を０．５ｇを添加すると、８０℃で電気炉乾燥を１６８時間行った後でさえもアルミノケイ酸塩フィルムの保存性は維持された。種々の沸点（ＢＰ）を有する数多くの有機液体を試験して（各々の有機液体を、組成物の０．５５重量％に対応する０．５ｇのレベルで添加した）、延長された乾燥時間（８０℃での電気炉乾燥の１６８時間）後のアルミノケイ酸塩フィルムの保存性に及ぼすそれら有機液体の効果を下記に示す。
【００６３】
【表１】
2009502563.tif 000003
【実施例４】
【００６４】
（フィルム含水率の耐水性への効果）
実施例１により製造した乾燥フィルムは、２６％の含水率を有していた。このフィルムを２４時間浸漬したときには、全く無傷のままであった。しかしながら、水中の浸漬時間を３日に続き７日に延長したとき、フィルムの溶解度が時間経過に比例して増大した。フィルムの含水率を、例えば乾燥時間を延長するなどして減少させておけば、フィルムの水溶解度を最小限にできたかもしれない。しかしながら、乾燥時間を延長して含水率を最小限にすることは実施例１により製造したフィルムに対する選択肢ではなく、それをしないと得られるフィルムは脆弱で粉末状になる。しかしながら、実施例３により製造したフィルム（即ち、シリコーン油を含む）はそのような問題がなく、従って５０ｍＰａ．ｓシリコーン油を用いた実施例３のシリコーン油含有フィルムは、長時間乾燥させて種々の含水率を有するフィルムを生成した。そのようなフィルムの溶解度に及ぼすフィルム含水率の効果を試験し、その結果を下記に示す。
【００６５】
【表２】
2009502563.tif 000004
【００６６】
上記表は、シリコーン油などの水混和性液体を含み、約１７％の含水率を有するアルミノケイ酸塩フィルムの耐水性が著しく高いことを明らかに示す。
【実施例５】
【００６７】
（長期耐水性）
実施例４により製造し、７日間浸漬したアルミノケイ酸塩フィルム（含水率１７％）は良好な耐水性を有する。しかしながら、同じフィルムを７日間を超えて、例えば１０および２５日間浸漬すると、その耐水性は、浸漬時間が増加するにつれ減少する。
【００６８】
アルミノケイ酸塩フィルムの長期耐水性を更に改善するために、実施例４を、酸化亜鉛の１ｇを更に添加し、それによってシリケート／シリコーン油混合物中に懸濁させて、繰り返した。実施例４および５により製造したフィルム（含水率１７％）の溶解度を、前記で規定した手法を用い、７、１０および２５日間の浸漬時間を用いて評価した。得られた結果は、下記のとおりである。
【００６９】
【表３】
2009502563.tif 000005
【００７０】
上記の結果から明らかなように、酸化亜鉛の少量の添加で、ゾル−ゲル法により得られる水性アルミノケイ酸塩組成物を用いて製造されるフィルムの長期耐水性が強化される。
【実施例６】
【００７１】
（インラインミキサーを用いるアルミノケイ酸塩ゾル−ゲルフィルム（８．５のＳｉ／Ａｌ比）の製造）
ケイ酸ナトリウム溶液（１７．１％  Ｎａ２Ｏ、２３．９％  ＳｉＯ２、残量水）の１３３５ｇを攪拌しながらその中に、シリコーン油（２５℃における粘度：２０ｍＰａ．ｓ）の１１ｇを添加した。シリコーン油／シリケート混合物およびアルミン酸ナトリウム溶液（４．６％  Ｎａ２Ｏ、５．６％  Ａｌ２Ｏ３）を同時に、高せん断インラインミキサー（得られるゾルの粘度に適合するように調節した流入口ポートを備える）へ、各々２５３ｍｌ／分および１０７ｍｌ／分の速度でポンプ移送した。透明のアルミノケイ酸塩ゾルが生成した。そのゾルのサンプルを、実施例１におけるのと同じ方法で処理し、その特性を測定した。
【実施例７】
【００７２】
酸化亜鉛の２２ｇをシリケート／シリコーン混合物に添加した以外は実施例６と同様である。
【００７３】
１７％の含水率まで乾燥し、水中に７，１０および１４日間浸漬した実施例６および７の試料の溶解度試験の結果は、下記のとおりであった。
【００７４】
【表４】
2009502563.tif 000006
【実施例８】
【００７５】
流動床中でのビーズの被覆とそれに続く成形
１．０から１．６ｍｍの寸法を有する一級標準ＥＰＳビーズを、バッチ式予備発泡機を用い、０．２５ｂａｒの予備発泡圧で２０ｋｇ／ｍ３の密度まで予備発泡させた。予備発泡の後、３から４ｍｍの寸法のＥＰＳビーズが得られたので、これを実施例７による混合物で被覆するために用いる。これらのビーズを、気流でビーズをもちあげるように設定し得る流動床中に入れる。気流は最初低い流量で始め、被覆剤を塗布するにつれて増加して、より多くの混合物がビーズにスプレーされ密度が増大するビーズを空中に浮かばせ続けられるようにする。
【００７６】
混合物で被覆したビーズを中間体貯蔵庫中に貯蔵し、その後、１×１×０．１ｍの密閉金型中に移送する。この金型は、それを通して蒸気を混合物で被覆した粗いビーズの混合物に適用し得る規定間隔の通気孔を有する。
【００７７】
ＤＳ（乾燥固形分）含有量が７５から８５％の間であり、ＥＰＳビーズの発泡により、個々のビーズの間の空間が更なる発泡の結果として確実に埋まるのであれば、混合物は蒸気による加熱によって僅かに粘性となる。
【００７８】
断面を形成する際に、混合物が変形し連続的な網目状構造を形成するようにすることで蜂の巣状構造が得られる。ＥＰＳビーズは単に混合物の担体である。
【００７９】
８０および１５０ｋｇ／ｍ３の密度を有するシートを製造した。シートを２０℃の水中で２週間試験した結果、その構造の完全無欠性が維持された。シートを乾燥した後測定した重量損失は、５％未満であった。発明者らが驚いたことに、ＤＩＮ４１０２Ｂ２に従って試験した結果、通常は難燃性ＥＰＳだけが合格可能であるこの試験に合格した。
【実施例９】
【００８０】
流動床中での５０％リサイクルＥＰＳ＋５０％予備発泡ＥＰＳの被覆とそれに続く成形
本発明のもう１つの実施形態において、実施例７による混合物を、予備発泡ＥＰＳと４から５ｍｍの寸法まで粉砕した梱包用廃棄物であるリサイクルＥＰＳまたはＲＥＰＳとのＥＰＳ／ＲＥＰＳ＝５０／５０の比の混合物上にスプレーした。この混合物を、気流でビーズをもちあげるように設定し得る流動床中に入れた。気流は低い流量で始め、被覆剤を塗布するにつれて増加して、より多くの混合物が５０／５０混合物にスプレーされ密度が増大するビーズを空中に浮かばせ続けられるようにする。
【００８１】
混合物で被覆したビーズを中間体貯蔵庫中に貯蔵し、その後、１×１×０．１ｍの密閉金型中に移送する。この金型は、それを通して蒸気を混合物で被覆した５０／５０ＥＲＰＳ／ＲＥＰＳの混合物に当て得る規定間隔の通気孔を有する。
【００８２】
こうして得られた生成物の特性は、実施例８の結果と同様である。
【実施例１０】
【００８３】
流動床中でのＡｒｃｅｌ  ＥＰＳの被覆とそれに続く成形
本発明のもう１つの実施形態において、実施例７による混合物を、Ａｒｃｅｌ  ｂｅａｄｓ（Ｎｏｖａ  Ｃｈｅｍｉｃａｌ社の登録商標；ＰＳおよびＰＥとのポリマー混合物）上にスプレーした。
【００８４】
混合物で被覆したＡｒｃｅｌ  ｂｅａｄｓ流動床を、中間体貯蔵庫中に貯蔵し、その後、１×１×０．１ｍの密閉金型中に移送する。
【００８５】
こうして得られた生成物の特性は、実施例８の結果と同様である。
【実施例１１】
【００８６】
流動床中でのＥＰＰ発泡ビーズの被覆とそれに続く成形
本発明のもう１つの実施形態において、実施例７による混合物を、ＥＰＰビーズ上にスプレーした。ＥＰＰビーズはポリマー発泡体ポリプロピレンであり、例えばＢＡＳＦ社からＮｅｏｐｏｌｅｎｅの商品名で販売されている。ＥＰＰビーズは、４０ｇ／ｍ３の密度で５から７ｍｍの寸法のものを用いた。この混合物を、気流によるビーズ持ち上げの設定が可能な流動床中に入れた。
【００８７】
実施例７による混合物で被覆したＥＰＰビーズを、中間体貯蔵庫中に貯蔵し、その後、１×１×０．１ｍの密閉金型中に移送する。
【００８８】
こうして得られた生成物の特性は、実施例８の結果と同様である。
【国際調査報告】
2009502563.tif 000007
2009502563.tif 000008
2009502563.tif 000009